(57)【要約】【解決手段】    （Ａ）下記式（１）又は（２）で示されるビニル基含有オルガノシロキサンを配位子とする白金錯体と、（Ｂ）−（ＣＦ（ＣＦ3）−ＣＦ2−Ｏ）−単位を含むアルケニル基含有フッ素ポリマーとからなり、かつ（Ａ）成分中の白金原子１モルに対して（Ｂ）成分中のアルケニル基が３モル以上となるように（Ａ），（Ｂ）成分を混合、加熱処理してなることを特徴とする白金触媒組成物。  【化１】2006249356.tif 000028（式中、Ｒは互いに同一又は異種の炭素数１〜８の非置換又はハロゲン置換一価炭化水素基を示し、ａは１以上の整数、ｂは０以上の整数であるが、ａ＋ｂは３〜８である。）【効果】  本発明の白金触媒組成物は、特に付加反応硬化型の含フッ素硬化性組成物のヒドロシリル化反応の触媒として用いられて、均一分散性及び長期保存安定性を与える。【選択図】  なし【特許請求の範囲】
【請求項１】
（Ａ）下記式（１）又は（２）で示されるビニル基含有オルガノシロキサンを配位子とする白金錯体と、
（Ｂ）−（ＣＦ（ＣＦ3）−ＣＦ2−Ｏ）−単位を含むアルケニル基含有フッ素ポリマーと
からなり、かつ（Ａ）成分中の白金原子１モルに対して（Ｂ）成分中のアルケニル基が３モル以上となるように（Ａ），（Ｂ）成分を混合、加熱処理してなることを特徴とする白金触媒組成物。
【化１】
2006249356.tif 000018
（式中、Ｒは互いに同一又は異種の炭素数１〜８の非置換又はハロゲン置換一価炭化水素基を示し、ａは１以上の整数、ｂは０以上の整数であるが、ａ＋ｂは３〜８である。）
【請求項２】
（Ｂ）成分が、下記一般式（３）
ＣＨ2＝ＣＨ−（Ｘ）a−Ｒf1−（Ｘ’）a−ＣＨ＝ＣＨ2            （３）
［式中、Ｘは、式：−ＣＨ2−、−ＣＨ2Ｏ−、−ＣＨ2ＯＣＨ2−又は−Ｙ−ＮＲ1−ＣＯ−（式中、Ｙは、式：−ＣＨ2−又は式：
【化２】
2006249356.tif 000019
で表される二価の基であり、Ｒ1は、水素原子又はハロゲン置換もしくは非置換の一価炭化水素基である。）で表される二価の基であり、Ｘ’は、式：−ＣＨ2−、−ＯＣＨ2−、−ＣＨ2ＯＣＨ2−又は−ＣＯ−ＮＲ1−Ｙ’−（式中、Ｙ’は、式：−ＣＨ2−又は式：
【化３】
2006249356.tif 000020
で表される二価の基であり、Ｒ1は上記と同じである。）で表される二価の基であり、ａは独立に０又は１であり、Ｒf1は、下記一般式（ｉ）：
【化４】
2006249356.tif 000021
（式中、ｐ及びｑは１〜１５０の整数であって、かつ、ｐとｑの和の平均は２〜２００である。また、ｒは０〜６の整数、ｔは２又は３である。）、及び／又は、下記一般式（ｉｉ）：
【化５】
2006249356.tif 000022
（式中、ｕは１〜２００の整数、ｖは１〜５０の整数である。また、ｔは上記と同じである。）で表される二価の基である。］
で表されるポリフルオロジアルケニル化合物であることを特徴とする請求項１記載の白金触媒組成物。
【請求項３】
付加反応硬化型の含フッ素硬化性組成物用である請求項１又は２記載の白金触媒組成物。
【請求項４】
（Ａ）下記式（１）又は（２）で示されるビニル基含有オルガノシロキサンを配位子とする白金錯体と、
（Ｂ）−（ＣＦ（ＣＦ3）−ＣＦ2−Ｏ）−単位を含むアルケニル基含有フッ素ポリマーとを（Ａ）成分中の白金原子１モルに対して（Ｂ）成分中のアルケニル基が３モル以上となるように混合した後、４０〜１００℃の温度で１時間以上加熱熟成することを特徴とする白金触媒組成物の製造方法。
【化６】
2006249356.tif 000023
（式中、Ｒは互いに同一又は異種の炭素数１〜８の非置換又はハロゲン置換一価炭化水素基を示し、ａは１以上の整数、ｂは０以上の整数であるが、ａ＋ｂは３〜８である。）
【請求項５】
（Ｂ）成分が、下記一般式（３）
ＣＨ2＝ＣＨ−（Ｘ）a−Ｒf1−（Ｘ’）a−ＣＨ＝ＣＨ2            （３）
［式中、Ｘは、式：−ＣＨ2−、−ＣＨ2Ｏ−、−ＣＨ2ＯＣＨ2−又は−Ｙ−ＮＲ1−ＣＯ−（式中、Ｙは、式：−ＣＨ2−又は式：
【化７】
2006249356.tif 000024
で表される二価の基であり、Ｒ1は、水素原子又はハロゲン置換もしくは非置換の一価炭化水素基である。）で表される二価の基であり、Ｘ’は、式：−ＣＨ2−、−ＯＣＨ2−、−ＣＨ2ＯＣＨ2−又は−ＣＯ−ＮＲ1−Ｙ’−（式中、Ｙ’は、式：−ＣＨ2−又は式：
【化８】
2006249356.tif 000025
で表される二価の基であり、Ｒ1は上記と同じである。）で表される二価の基であり、ａは独立に０又は１であり、Ｒf1は、下記一般式（ｉ）：
【化９】
2006249356.tif 000026
（式中、ｐ及びｑは１〜１５０の整数であって、かつ、ｐとｑの和の平均は２〜２００である。また、ｒは０〜６の整数、ｔは２又は３である。）、及び／又は、下記一般式（ｉｉ）：
【化１０】
2006249356.tif 000027
（式中、ｕは１〜２００の整数、ｖは１〜５０の整数である。また、ｔは上記と同じである。）で表される二価の基である。］
で表されるポリフルオロジアルケニル化合物であることを特徴とする請求項３記載の白金触媒組成物。
【請求項６】
（Ｃ）−（ＣＦ（ＣＦ3）−ＣＦ2−Ｏ）−単位を含むアルケニル基含有フッ素ポリマーと
（Ｄ）１分子中にケイ素原子に結合した水素原子を２個以上有するオルガノハイドロジェンシロキサン化合物と
を含む組成物中に、
（Ｅ）請求項１又は２記載の白金触媒組成物を添加してなることを特徴とする含フッ素硬化性組成物。
【発明の詳細な説明】
【技術分野】
【０００１】
本発明は、ヒドロシリル化反応に用いられる均一分散性及び長期保存安定性に優れた白金触媒組成物、その製造方法及び該白金触媒組成物を含む含フッ素硬化性組成物に関する。
【背景技術】
【０００２】
従来、ビニル基を含有するオルガノポリシロキサンとケイ素原子結合水素原子を含有するオルガノハイドロジェンポリシロキサンとからなる組成物の付加反応（ヒドロシリル化反応）触媒としては、特公昭４６−２８７９５号公報（特許文献１）に記載されているような白金アルケニルシロキサン錯体が硬化速度に優れているため広く使用されている。更に、特公昭５５−４２３号公報（特許文献２）には、ハロゲンをほとんど含まない白金アルケニルシロキサン錯体が触媒活性に優れることが開示されている。しかし、これら触媒は、高温下は勿論、室温下においても長期に亘る保存安定性に劣る問題があった。
このような欠点を改良する方法として、特開平３−８８９４７号公報（特許文献３）は、一分子中にアリール基とアルケニル基を含有するシロキサンが白金錯体の安定性を高めるために有効であることを開示している。しかし、この方法でも高温化での安定性が短く、また各種添加剤の自動酸化生成物（アルデヒド、過酸化物）や充填剤中の不純物によって被毒を受けて触媒活性が低下し、室温下での硬化性が重要視されるような用途では大きな問題があった。更に、特公昭４８−１０９４７号公報（特許文献４）は、高ビニル基含有シロキサンが付加反応の可使時間を延長するのに効果があることを開示しているが、その効果はなお充分でない。
【０００３】
これに対し、特開平９−１４１１０７号公報（特許文献５）は、高ビニル基含有シロキサン成分を白金錯体と加熱することで保存安定性に効果があることを開示している。
一方、一分子中に２個のアルケニル基を有する二価のパーフルオロポリエーテル基を主剤とし、ケイ素原子に結合した水素原子を有するオルガノハイドロジェンポリシロキサン及び白金系触媒を含むフッ素ゲル組成物並びにそれを硬化させてなるフッ素ゲル状硬化物が提案されている（特許文献６：特開平１１−１１６６８５号公報参照）。
しかしながら、上記記載の白金触媒組成物はパーフルオロポリエーテルを主成分とする含フッ素硬化性組成物には均一分散しないため、安定した保存性が得られないという問題があった。
【０００４】
【特許文献１】特公昭４６−２８７９５号公報
【特許文献２】特公昭５５−４２３号公報
【特許文献３】特開平３−８８９４７号公報
【特許文献４】特公昭４８−１０９４７号公報
【特許文献５】特開平９−１４１１０７号公報
【特許文献６】特開平１１−１１６６８５号公報
【発明の開示】
【発明が解決しようとする課題】
【０００５】
従って、本発明の目的は、均一分散性に優れ、かつ長期保存安定性に優れた白金触媒組成物、その製造方法及び該白金触媒組成物を含む含フッ素硬化性組成物を提供することにある。
【課題を解決するための手段】
【０００６】
本発明者は、上記目的を達成するため鋭意検討を行った結果、（Ａ）下記式（１）又は（２）で示されるビニル基含有オルガノシロキサンを配位子とする白金錯体と、（Ｂ）−（ＣＦ（ＣＦ3）−ＣＦ2−Ｏ）−単位を含むアルケニル基含有フッ素ポリマーとを（Ａ）成分中の白金原子１モルに対して（Ｂ）成分中のアルケニル基が３モル以上となるように混合し、次いで４０〜１００℃の温度で１時間以上加熱することにより、アルケニル基含有フッ素ポリマー組成物に対する均一分散性及び長期保存安定性に有効な白金触媒組成物が得られることを知見したものである。
【０００７】
【化１】
2006249356.tif 000002
（式中、Ｒは互いに同一又は異種の炭素数１〜８の非置換又はハロゲン置換一価炭化水素基を示し、ａは１以上の整数、ｂは０以上の整数であるが、ａ＋ｂは３〜８である。）
【０００８】
従って、本発明は、第一に、（Ａ）上記式（１）又は（２）で示されるビニル基含有オルガノシロキサンを配位子とする白金錯体と、
（Ｂ）−（ＣＦ（ＣＦ3）−ＣＦ2−Ｏ）−単位を含むアルケニル基含有フッ素ポリマーとからなり、かつ（Ａ）成分中の白金原子１モルに対して（Ｂ）成分中のアルケニル基が３モル以上となるように（Ａ），（Ｂ）成分を混合、加熱処理してなることを特徴とする白金触媒組成物、第二に、上記（Ａ）成分と（Ｂ）成分とを（Ａ）成分中の白金原子１モルに対して（Ｂ）成分中のアルケニル基が３モル以上となるように混合した後、４０〜１００℃の温度で１時間以上加熱熟成することを特徴とする白金触媒組成物の製造方法、及び第三に、−（ＣＦ（ＣＦ3）−ＣＦ2−Ｏ）−単位を含むアルケニル基含有フッ素ポリマーと１分子中にケイ素原子に結合した水素原子を２個以上有するオルガノハイドロジェンシロキサン化合物とを含む組成物中に、上記白金触媒組成物を添加してなることを特徴とする含フッ素硬化性組成物を提供する。
【発明の効果】
【０００９】
本発明の白金触媒組成物は、特に付加反応硬化型の含フッ素硬化性組成物のヒドロシリル化反応の触媒として用いられて、均一分散性及び長期保存安定性を与える。
【発明を実施するための最良の形態】
【００１０】
本発明の白金触媒組成物は、（Ａ）成分として下記式（１）又は（２）で示されるビニル基含有オルガノシロキサンを配位子とする白金錯体を用いる。
【００１１】
【化２】
2006249356.tif 000003
【００１２】
上記式中、Ｒは互いに同一又は異種の炭素数１〜８の非置換又はハロゲン置換一価炭化水素基を示し、例えばメチル基、エチル基、プロピル基、ブチル基、ヘキシル基、オクチル基等のアルキル基、ビニル基、アリル基、プロペニル基、ブテニル基等のアルケニル基、フェニル基、トリル基、キシリル基等のアリール基、ベンジル基、フェニルエチル基等のアラルキル基、クロロメチル基、ブロモエチル基、トリフロロプロピル基、クロロフェニル基等のハロゲン置換アルキル基及びアリール基などを挙げることができるが、メチル基、フェニル基、トリフロロプロピル基、ビニル基であることが好ましい。また、ａは１以上の整数、ｂは０以上の整数であるが、ａ＋ｂは３〜８である。
【００１３】
このような（Ａ）成分は公知であり、例えば特公昭４７−２３６７９号公報に開示されており、塩化白金酸と上記低分子シロキサンとを塩基性塩存在下加熱反応させて製造することができる。
【００１４】
次に、使用する（Ｂ）成分は、−（ＣＦ（ＣＦ3）−ＣＦ2−Ｏ）−単位を含むアルケニル基含有フッ素ポリマーで、これは上記（Ａ）成分の白金錯体の安定化のための必須成分である。
このアルケニル基含有フッ素ポリマーとしては、下記一般式（３）で表されるものが好ましい。
ＣＨ2＝ＣＨ−（Ｘ）a−Ｒf1−（Ｘ’）a−ＣＨ＝ＣＨ2            （３）
［式中、Ｘは、式：−ＣＨ2−、−ＣＨ2Ｏ−、−ＣＨ2ＯＣＨ2−又は−Ｙ−ＮＲ1−ＣＯ−（式中、Ｙは、式：−ＣＨ2−又は式：
【００１５】
【化３】
2006249356.tif 000004
で表される二価の基であり、Ｒ1は、水素原子又はハロゲン置換もしくは非置換の一価炭化水素基である。）で表される二価の基であり、Ｘ’は、式：−ＣＨ2−、−ＯＣＨ2−、−ＣＨ2ＯＣＨ2−又は−ＣＯ−ＮＲ1−Ｙ’−（式中、Ｙ’は、式：−ＣＨ2−又は式：
【００１６】
【化４】
2006249356.tif 000005
で表される二価の基であり、Ｒ1は上記と同じである。）で表される二価の基であり、ａは独立に０又は１であり、Ｒf1は、下記一般式（ｉ）：
【００１７】
【化５】
2006249356.tif 000006
（式中、ｐ及びｑは１〜１５０の整数であって、かつ、ｐとｑの和の平均は２〜２００である。また、ｒは０〜６の整数、ｔは２又は３である。）、及び／又は、下記一般式（ｉｉ）：
【化６】
2006249356.tif 000007
（式中、ｕは１〜２００の整数、ｖは１〜５０の整数である。また、ｔは上記と同じである。）で表される二価の基である。］
【００１８】
ここで、上記Ｘ又はＸ’に係るＲ1としては、水素原子以外の場合、炭素数１〜１２、特に１〜１０のものが好ましく、具体的には、メチル基、エチル基、プロピル基、ブチル基、ヘキシル基、シクロヘキシル基、オクチル基等のアルキル基；フェニル基、トリル基等のアリール基；ベンジル基、フェニルエチル基等のアラルキル基などや、これらの基の水素原子の一部又は全部をフッ素等のハロゲン原子で置換した置換一価炭化水素基などが挙げられる。
【００１９】
この場合、式（ｉ）の具体例として、下記式（ｉ’）のものを挙げることができる。
【化７】
2006249356.tif 000008
（式中、ｓ及びｔは１以上の整数であって、かつ、ｓ＋ｔの和の平均は２〜２００である。）
【００２０】
Ｒf1基の具体例としては、例えば、下記の３つのものが挙げられる。好ましくは１番目の式の構造の二価の基である。
【００２１】
【化８】
2006249356.tif 000009
（式中、ｍ及びｎは１以上の整数、ｍ＋ｎ（平均）＝２〜２００である。）
【００２２】
【化９】
2006249356.tif 000010
（式中、ｍ及びｎは１以上の整数、ｍ＋ｎ（平均）＝２〜２００である。）
【００２３】
【化１０】
2006249356.tif 000011
（式中、ｍは１〜２００の整数、ｎは１〜５０の整数である。）
【００２４】
次に、上記一般式（３）で表されるポリフルオロジアルケニル化合物の具体例としては、例えば、下記のものが挙げられる。
【００２５】
【化１１】
2006249356.tif 000012
（式中、ｍ及びｎは１以上の整数、ｍ＋ｎ（平均）＝２〜２００である。）
【００２６】
なお、上記式（３）のポリフルオロジアルケニル化合物の粘度（２３℃）は、回転粘度計による粘度測定法で５〜１００，０００ｍＰａ・ｓの範囲内にあるものである。
【００２７】
（Ｂ）成分の使用量は、（Ａ）成分中の白金原子１モルに対して（Ｂ）成分中のアルケニル基（ビニル基）が３モル以上となる量で、３モル未満では（Ａ）成分の白金触媒を安定化する効果を得ることができない。好ましくは、（Ｂ）成分のビニル基が（Ａ）成分中の白金原子１モルに対して３〜２０モル、特に５〜１０モルとなる量である。
【００２８】
本発明においては、（Ａ），（Ｂ）成分をこのように混合した後、これを加熱熟成する。加熱温度は、４０〜１００℃、好ましくは５０〜８０℃、加熱時間は１時間以上、好ましくは５〜２４時間である。加熱温度が４０℃より低かったり、加熱時間が１時間より短い場合は、十分に安定な白金触媒組成物が得られず、加熱温度が１００℃を超えると白金錯体が白金黒として沈澱する。
このようにして得られる白金触媒組成物は、ヒドロシリル化反応の触媒として使用され、公知の付加反応硬化性ポリフルオロ組成物中に配合することができる。
このポリフルオロ組成物は、−（ＣＦ（ＣＦ3）−ＣＦ2−Ｏ）−単位を含むアルケニル基含有フッ素ポリマー（Ｃ）と１分子中にケイ素原子に結合した水素原子を２個以上有するオルガノハイドロジェンシロキサン化合物（Ｄ）とを含むものである。
−（ＣＦ（ＣＦ3）−ＣＦ2−Ｏ）−単位を含むアルケニル基含有フッ素ポリマー（Ｃ）は、前記（Ｂ）成分と同一であり、上記式（３）にて示されるものが好適である。
オルガノハイドロジェンシロキサン化合物（Ｄ）は、１分子中に、ケイ素原子に結合した水素原子（Ｓｉ−Ｈ基）を２個以上、好ましくは３個以上有し、架橋剤乃至鎖長延長剤として機能するものであり、また、アルケニル基含有フッ素ポリマー（Ｃ）との相溶性、分散性、硬化後の均一性等の観点から、１分子中に１個以上のフッ素含有基を有するものが好ましい。
【００２９】
かかる付加反応硬化性ポリフルオロ組成物に用いる（Ｃ），（Ｄ）成分としては、具体的には特開平１１−１１６６８５号公報（特許文献６）及び特開２００２−２０６１５号公報、特開２００２−１６７５０２号公報、特開２００２−３２７１１０号公報、特開２００３−３２７８２０号公報に記載のアルケニル基含有フッ素ポリマー及びオルガノハイドロジェンシロキサン化合物等が挙げられる。
【００３０】
上記オルガノハイドロジェンシロキサン化合物（Ｄ）の配合量は、アルケニル基含有フッ素ポリマー（Ｃ）を硬化する有効量であり、特に本組成物中の上記アルケニル基含有フッ素ポリマー（Ｃ）が有するアルケニル基の合計の１モルに対し、オルガノハイドロジェンシロキサン化合物（Ｄ）のヒドロシリル基（Ｓｉ−Ｈ基）が好ましくは０．２〜２モル、より好ましくは０．５〜１．３モルとなる量である。ヒドロシリル基（Ｓｉ−Ｈ基）が少なすぎると、架橋度合が不十分となる結果、硬化物が得られない場合があり、また、多すぎると硬化時に発泡してしまう場合がある。
【００３１】
本組成物には、各種配合剤を添加することは任意である。ヒドロシリル化反応触媒の制御剤として、例えば１−エチニル−１−ヒドロキシシクロヘキサン、３−メチル−１−ブチン−３−オール、３，５−ジメチル−１−ヘキシン−３−オール、３−メチル−１−ペンテン−３−オール、フェニルブチノールなどのアセチレンアルコールや、３−メチル−３−ペンテン−１−イン、３，５−ジメチル−３−ヘキセン−１−イン等、あるいはポリメチルビニルシロキサン環式化合物、有機リン化合物等が挙げられ、その添加により硬化反応性と保存安定性を適度に保つことができる。補強性充填剤としてフュームドシリカ、沈降シリカ等の比表面積が５０〜１，０００ｍ2／ｇ（ＢＥＴ）程度のシリカ粉末を配合することができるほか、無機質充填剤として、例えば酸化鉄、酸化亜鉛、酸化チタン、炭酸カルシウム、炭酸マグネシウム、炭酸亜鉛、カーボンブラック等が挙げられ、その添加により本組成物から得られる硬化物の硬さ・機械的強度等を調整することができる。中空無機質充填剤又はゴム質の球状充填剤も添加できる。
【００３２】
また、接着性を付与するためにエポキシ基、アルコキシ基等を含有する、公知の接着性付与剤を添加することもできる。
【００３３】
更には、無官能のポリフルオロポリエーテルオイルや一価のアルケニル基含有フッ素ポリマーを添加することもでき、本組成物から得られる硬化物の硬さ・機械的強度等を調整することができる。これらの配合成分の使用量は、得られる組成物の特性及び硬化物の物性を損なわない限りにおいて任意である。
【００３４】
本発明の硬化性組成物の用途としては、耐薬品性、耐溶剤性等を必要とする、シール剤、ポッティング材、コーティング材等が挙げられる。
【００３５】
なお、本発明による白金触媒組成物をポリフルオロ組成物に添加するに際し、その添加量は触媒量であり、好ましくは白金原子の質量として組成物中、特には前記したアルケニル基含有フッ素ポリマーに対して１〜５００ｐｐｍ、特に３〜１００ｐｐｍである。
また、この組成物の硬化条件は、通常８０〜１８０℃にて０．５〜４時間であるが、これに制限されるものではない。
【実施例】
【００３６】
以下、実施例と比較例を示し、本発明を具体的に説明するが、本発明は下記の実施例に制限されるものではない。なお、下記例において％は質量％を示す。
【００３７】
［実施例１］
１６ｇの塩化白金酸（Ｈ2ＰｔＣｌ6）（白金含有量４０％）、８０ｇのエタノール、３４ｇの１，３−ジビニル−１，１，３，３，−テトラメチルジシロキサン、３４ｇの炭酸水素ナトリウムを混合し、７５℃で４時間加熱反応させた。次に、生成した塩をろ過し、更に２０ｇのエタノールで洗浄して、白金含有量４．７％の１，３−ジビニル−１，１，３，３−テトラメチルジシロキサンを配位子とした白金錯体のエタノール溶液を得た。過剰のエタノールを減圧下で除去し、析出してきた塩を更にろ過した後、白金含有量が０．５％になるようにトルエンで２５℃にて希釈し、白金触媒（Ａ）を製造した。
１０ｇの白金触媒（Ａ）に５ｇの下記構造式（Ｉ）で示されるポリマー（粘度２，１００ｍＰａ・ｓ）を加え、８０℃で２４時間加熱処理した後、過剰のトルエンを減圧下で除去し、白金触媒（Ｂ）を得た。この白金触媒（Ｂ）における、白金１モルに対する式（Ｉ）のポリマーのビニル基の割合は６．１５である。
【００３８】
【化１２】
2006249356.tif 000013
【００３９】
［比較例１］
実施例１中の構造式（Ｉ）で示されるポリマーを２ｇとした以外は実施例１と同様にして白金触媒を製造したが、多量の白金黒が生成した。この場合、白金１モルに対する式（Ｉ）のポリマーのビニル基の割合は２．４６であった。
【００４０】
［比較例２］
実施例１の白金触媒（Ａ）と上記構造式（Ｉ）で示されるポリマーを２３℃で１時間混合した以外は実施例１と同様にして白金触媒（Ｃ）を製造した。この白金触媒（Ｃ）における、白金１モルに対する式（Ｉ）のポリマーのビニル基の割合は６．１５である。
【００４１】
［実施例２］
下記式（Ｉ）で示されるポリマー（粘度２，１００ｍＰａ・ｓ）１００質量部、実施例１にて調製した白金触媒（Ｂ）０．１質量部、エチニルシクロヘキサノールの５０％トルエン溶液０．３質量部、下記式（ＩＩ）で示される化合物６．７質量部、下記式（ＩＩＩ）で示される化合物１．４質量部を加え、混合して組成物を調製した。
得られた組成物は外観上透明であることが確認された。
また、２３℃での長期の粘度変化を測定した。結果を表１に示す。なお、粘度は、回転粘度計による値である。
【００４２】
【化１３】
2006249356.tif 000014
【００４３】
［比較例３］
実施例２の白金触媒（Ｂ）の代わりに比較例２にて使用した白金触媒（Ｃ）０．１質量部を使用した以外は実施例２と同様に組成物を調製した。
得られた組成物は外観上微濁であることが確認された。顕微鏡にて観察した結果、白色状のミセルが組成物中に多数分散していることが観察された。
また、２３℃での長期の粘度変化を測定した。結果を表１に示す。
【００４４】
［実施例３］
下記式（ＩＶ）で示されるポリマー（粘度５，６００ｍＰａ・ｓ）１００質量部と下記式（Ｖ）で示されるポリマー２５質量部に実施例１にて使用した白金触媒（Ｂ）０．１質量部、エチニルシクロヘキサノールの５０％トルエン溶液０．３質量部、下記式（ＶＩ）で示される化合物８．２質量部を加え、混合して組成物を調製した。
得られた組成物は外観上透明であることが確認された。
また、２３℃での長期の粘度変化を測定した。結果を表１に示す。
【００４５】
【化１４】
2006249356.tif 000015
【００４６】
［比較例４］
実施例３の白金触媒（Ｂ）の代わりに比較例３にて使用した白金触媒（Ｃ）０．１質量部を使用した以外は実施例２と同様に組成物を調製した。
得られた組成物は外観上微濁であることが確認された。顕微鏡にて観察した結果、白色状のミセルが組成物中に多数分散していることが観察された。
また、２３℃での長期の粘度変化を測定した。結果を表１に示す。
【００４７】
【表１】
2006249356.tif 000016
【００４８】
次に、上記実施例２，３、比較例２，３の組成物を１５０℃で１時間硬化させ、ＪＩＳ  Ｋ６２４９により硬さ、引張り強さ、切断時伸びを測定した。結果を表２に示す。
【００４９】
【表２】
2006249356.tif 000017